Нанокомпозитный электромагнитный материал и способ его получения
NANOCOMPOSITE ELECTROMAGNETIC MATERIAL AND METHOD FOR ITS PRODUCTION

Изобретение относится к области создания новых полимер-металл-углеродных нанокомпозитных электромагнитных материалов на основе полисопряженных полимеров, магнитных наночастиц и углеродных нанотрубок, и может быть использовано в системах магнитной записи информации, медицине, как антистатические покрытия и материалы, поглощающие электромагнитное излучение, для создания датчиков и нанозондов, перезаряжаемых батарей, сенсоров, суперконденсаторов и других электрохимических устройств.
Нанокомпозитные электромагнитные материалы представляют собой материалы нового поколения с требуемыми для современных технологий свойствами. Особое место в этом классе нанокомпозитов занимают полимер-металл-углеродные нанокомпозиты, содержащие полисопряженные полимеры, магнитные наночастицы и углеродные наноматериалы.
3
4
2
3
2
3
3
4
2
4
4
2
2
8
3
2
2
Для получения трехкомпонентных нанокомпозитов используют метод in situ окислительной полимеризации анилина, пиррола. Полимеризацию ведут в реакционной среде, содержащей магнитные наночастицы FeO, γ-FeO, α-FeO, CoO, CoFeO, FeCoO и углеродсодержащие нанонаполнители, такие как графен, восстановленный оксид графена и углеродные нанотрубки, в присутствии окислителей (NH)SO, FeCl или HO.
3
4
3
4
3
4
3
4
3
4
3
4
S
3
4
3
Известен предложенный авторами нанокомпозитный магнитный материал и способ его получения окислительной полимеризацией мономера in situ на поверхности наночастиц FeO в присутствии водного раствора окислителя, отличающийся тем, что для получения материала, включающего поли-3-амино-7-метиламино-2-метилфеназин (ПАММФ) и одностенные углеродные нанотрубки (ОУНТ), на которых закреплены наночастицы FeO, в качестве мономера используют 3-амино-7-диметиламино-2-метилфеназин гидрохлорид, наночастицы FeO закрепляют на поверхности ОУНТ путем гидролиза хлорида или сульфата железа (II) и хлорида железа (III) в соотношении 1:2 в растворе гидроксида аммония в присутствии ОУНТ, мономер растворяют в органическом растворителе до концентрации 0.01-0.05 моль/л и перед окислительной полимеризацией добавляют к раствору наночастицы FeO, закрепленные на поверхности ОУНТ, при содержании наночастиц FeO 1-70 масс. % от массы ПАММФ и ОУНТ 1-10 масс. % от массы мономера. Наночастицы FeO имеют размеры 2<d<8 нм. Получают магнитные наноматериалы, характеризующиеся намагниченностью насыщения до M=18-77 Гс⋅см/г (FeO/ОУНТ/ПАММФ), простым и эффективным способом [Патент РФ 2635254 С2, кл. МПК С08К 3/04, В28В 3/00, опубл. 09.11.2017].
3
4
3
4
3
4
3
4
3
4
4
3
4
3
4
S
3
4
3
Известен нанокомпозитный магнитный материал, включающий полимер и наночастицы FeO, причем материал дополнительно содержит ОУНТ, на которых закреплены наночастицы FeO, а в качестве полимера используют полидифениламин-2-карбоновую кислоту (поли-N-фенилантраниловую кислоту) при содержании в материале наночастиц FeO 1-53 масс. % от массы полимера (ПДФАК) и ОУНТ 1-3 масс. % от массы мономера. Способ получения этого материала включает in situ окислительную полимеризацию мономера на поверхности нанокомпозита FeO/ОУНТ в присутствии водного раствора окислителя - персульфата аммония, для получения указанного материала в качестве мономера используют дифениламин-2-карбоновую кислоту (ДФАК), наночастицы FeO закрепляют на поверхности ОУНТ путем гидролиза смеси солей железа (II) и (III) в мольном соотношении 1:2 в растворе гидроксида аммония в присутствии ОУНТ, указанный мономер растворяют в смеси органического растворителя - хлороформа (60 мл) и NHOH (5 мл), взятых в объемном соотношении 12:1, до концентрации мономера в растворе 0.05-0.2 моль/л и перед окислительной полимеризацией добавляют к раствору наночастицы FeO, закрепленные на поверхности ОУНТ. Наночастицы FeO имеют размеры 2<d<12 нм. Получают магнитные наноматериалы, характеризующиеся намагниченностью насыщения до M=11-65 Гс⋅см/г (FeO/ОУНТ/ПДФАК), простым и эффективным способом [Патент РФ 2663049 С1, кл. МПК С08К 3/04, B82Y 30/00, опубл. 01.08.2018].
-2
-3
3
4
3
4
3
4
Общим недостатком ранее предложенных авторами способов получения магнитных наноматериалов является недостаточная электропроводность: не более 2.4×10 См/см (FeO/ОУНТ/ПАММФ) и 1.4×10 См/см (FeO/ОУНТ/ПДФАК) даже при большом содержании ОУНТ и FeO, а также сложность включения других магнитных наночастиц в состав нанокомпозитов, что объясняется необходимостью разработки сложной синтетической стратегии, позволяющей расширить ряд магнитных наночастиц.
Описанными способами не удается предварительно синтезировать такие магнитные наночастицы, как α-Со, β-Со, α-Fe, γ-Fe, Co-Fe и др. Высокая поверхностная энергия таких наночастиц обусловливает их высокую склонность к агрегированию, для предотвращения которого в ходе синтеза их стабилизируют в полимерной матрице.
S
3
Наиболее близким к предложенному является нанокомпозитный магнитный и электропроводящий материал и способ его получения, включающий полимерную матрицу - полидифениламин (ПДФА), одностенные углеродные нанотрубки (ОУНТ), на которых закреплены биметаллические частицы Co-Fe с размерами 450<d<1600 нм, при общем содержании частиц Co-Fe в материале 2-45 масс. %, а ОУНТ 1-10 масс. % от массы полимера. Для получения заявленного материала путем ИК-нагрева прекурсор получают совместным растворением полимера ПДФА, ОУНТ и солей кобальта Со (II) и железа Fe (III) в органическом растворителе с последующим удалением растворителя при Т=60-85°С, а ИК-нагрев осуществляют в атмосфере аргона при Т=400-600°С в течение 2-10 мин. Полученный магнитный и электропроводящий материал обладает намагниченностью насыщения до M=36-78 Гс⋅см/г (Co-Fe/ОУНТ/ПДФА) [Патент РФ 2737184 С1, кл. МПК C08K 3/08, В82В 3/00, С01В 32/174, C08K 3/04, C08L 79/02, B82Y 30/00, B82Y 40/00, опубл. 25.11.2020].
-2
3
Недостатком известного материала и способа является недостаточная электропроводность - не более 9.3×10 См/см, а также недостаточная намагниченность насыщения - не выше 78 Гс⋅см/г, образование крупных наночастиц с размерами не менее 450<d<1600 нм, недостаточная термостабильность.
S
3
-3
-2
Таким образом, описанными выше способами не удается получить магнитные материалы с намагниченностью насыщения, превышающей M=11-78 Гс⋅см/г и электропроводностью не выше 1.4×10 См/см - 9.3×10 См/см.
Задача предлагаемого изобретения заключается в создании полимер-металл-углеродного нанокомпозитного электромагнитного материала с суперпарамагнитными свойствами, в повышении его намагниченности насыщения и электропроводности, а также термостойкости (термостабильности), и разработке простого и эффективного способа его получения.
3
3
4
Поставленная задача решается тем, что предложен полимер-металл-углеродный нанокомпозитный электромагнитный материал, включающий полимерную матрицу из полисопряженного полимера, в которой диспергированы кобальт- и железосодержащие магнитные наночастицы (МНЧ), закрепленные на одностенных углеродных нанотрубках (ОУНТ), отличающийся тем, что в качестве полимерной матрицы материал содержит полидифениламин-2-карбоновую кислоту (ПДФАК), а в качестве МНЧ - смесь магнитных наночастиц Co-Fe, γ-Fe, β-Со, FeC диаметром 20÷65 нм и диаметром 100÷350 нм, при суммарном содержании в указанном материале МНЧ 27-60 масс. % и содержании кобальта 5-30 масс. % от массы нанокомпозита FeO/ОУНТ/ПДФАК, а ОУНТ 1-3 масс. % от массы мономера - дифениламин-2-карбоновой кислоты (ДФАК). Характеристики ОУНТ производства "ООО Углерод Чг": диаметр d=1.4-1.6 нм, длина =0.5-1.5 мкм.
S
3
Намагниченность насыщения заявленного материала достигает M=80-120 Гс⋅см/г, а электропроводность составляет 0.2-2.5 См/см. При 1000°С остаток составляет 78-80 масс. % на воздухе, а в инертной атмосфере - 83-87 масс. %.
3
4
3
4
3
4
3
S
3
4
S
3
3
-2
Выбор полимера обусловлен тем, что в отличие от ПДФА наличие в структуре ПДФАК карбоксильной группы способствует образованию наноматериала со структурой ядро-оболочка, где ядром являются наночастицы FeO, закрепленные на ОУНТ, а оболочкой ПДФАК. Полимерная оболочка эффективно препятствует агрегированию наночастиц, что позволяет использовать нанокомпозиты FeO/ОУНТ/ПДФАК для получения магнитных жидкостей, пригодных для растворения солей металлов. Магнитные жидкости - это уникальные системы, сочетающие в себе свойства магнитного материала и жидкости. При синтезе нанокомпозитов в условиях ИК-нагрева существенную роль играет присутствие в структуре полимера достаточного количества водорода, способного при дегидрировании восстанавливать металлы, не подвергая полимерную матрицу деструкции. В заявленном материале взаимодействие кобальта происходит уже с готовыми наночастицами FeO с образованием смеси наночастиц Co-Fe, γ-Fe, β-Со, FeC с размерами 20<d<65 нм и 100<d<350 нм, закрепленных на углеродных нанотрубках и диспергированных в полимерной матрице ПДФАК. Заявленный материал обладает высокой намагниченностью насыщения до M=80-120 Гс⋅см/г и электропроводностью до 0.2-2.5 См/см. Для восстановления FeO требуется меньше водорода, чем для восстановления смеси солей Со (II) и Fe (III) при совместном растворении. По прототипу при совместном растворении полимера (ПДФА), ОУНТ и солей кобальта Со (II) и железа Fe (III) в органическом растворителе образуются только частицы Co-Fe с размерами 450<d<1600 нм. При этом намагниченность насыщения материала по прототипу не превышает M=36-78 Гс⋅см/г, а электропроводность не более 9.3×10 См/см.
3
4
3
4
Поставленная задача также решается тем, что в способе получения полимер-металл-углеродного нанокомпозитного электромагнитного материала путем получения прекурсора из жидкости удалением органического растворителя при температуре 60-85°С и ИК-нагрева прекурсора в течение 2-10 мин в атмосфере аргона при повышенной температуре, для получения заявленного материала прекурсор получают из магнитной жидкости, представляющей собой стабильную суспензию нанокомпозита FeO/ОУНТ/ПДФАК со структурой ядро-оболочка на основе полисопряженного полимера и магнитных наночастиц, в которой растворена соль Со (II) при содержании кобальта 5-30 масс. % от массы нанокомпозита FeO/ОУНТ/ПДФАК, а ИК-нагрев прекурсора осуществляют при температуре 700-800°С.
3
4
3
4
3
S
3
4
S
3
3
-2
Таким образом, оригинальностью и отличительной особенностью разработанного метода синтеза полимер-металл-углеродного нанокомпозитного электромагнитного материала является то, что для получения заявленного материала прекурсор получают из магнитной жидкости, сочетающей в себе свойства магнитного материала и жидкости, на основе нанокомпозита FeO/ОУНТ/ПДФАК со структурой ядро-оболочка, содержащей соль Со (II), растворением соли кобальта Со (II) в стабильной суспензии FeO/ОУНТ/ПДФАК, что позволяет не подвергая полимерную матрицу деструкции получать смесь магнитных наночастиц Co-Fe, γ-Fe, β-Со, FeC с размерами 20<d<65 нм и 100<d<350 нм, закрепленных на углеродных нанотрубках и диспергированных в полимерной матрице ПДФАК. Заявленный материал обладает высокой намагниченностью насыщения до M=80-120 Гс⋅см/г и электропроводностью до 0.2-2.5 См/см. В заявленном материале использование магнитной жидкости на основе нанокомпозита FeO/ОУНТ/ПДФАК для растворения соли Со (II) позволяет расширить ряд магнитных наночастиц в составе наноматериалов. Тогда как по прототипу совместное растворение полимера (ПДФА), ОУНТ и солей Со (II) и Fe (III) в органическом растворителе приводит к образованию только частиц Co-Fe с размерами 450<d<1600 нм. Намагниченность насыщения материала по прототипу не превышает M=36-78 Гс⋅см/г, а электропроводность не более 9.3×10 См/см.
3
2
2
3
3
2
3
2
3
2
2
3
4
В качестве соли Со (II) могут использовать его ацетат Со(ООССН)⋅4HO или ацетилацетонат Со(СНСОСН=С(СН)O), или карбонат СоСО⋅6HO, или нитрат Co(NO)⋅6HO при содержании кобальта [Со]=5-30 масс. % от массы нанокомпозита FeO/ОУНТ/ПДФАК.
В качестве органического растворителя могут использовать диметилформамид (ДМФА), диметилсульфоксид (ДМСО) или N-метилпирролидон.
3
4
3
4
3
4
4
3
4
3
4
общ.
2
4
Для получения нанокомпозита FeO/ОУНТ/ПДФАК сначала осуществляют синтез наночастиц FeO требуемой концентрации, закрепленных на поверхности ОУНТ, путем гидролиза смеси солей железа (II) и (III) в мольном соотношении 1:2 в растворе гидроксида аммония в присутствии ОУНТ при 55°С. К полученной водно-щелочной суспензии нанокомпозита FeO/ОУНТ добавляют раствор ДФАК (0.1 моль/л) в смеси органического растворителя - хлороформа (60 мл) и NHOH (5 мл) (объемное соотношение 12:1). Содержание углеродных нанотрубок [ОУНТ]=1-3 масс. % относительно массы мономера (ДФАК). Процесс ведут при 40-55°С при постоянном интенсивном перемешивании в течение 0.5-1 ч. Охлаждение суспензии проводят при комнатной температуре при постоянном интенсивном перемешивании в течение 1 ч. Затем для проведения межфазной окислительной полимеризации in situ ДФАК на поверхности FeO/ОУНТ, к суспензии FeO/ОУНТ/ДФАК, термостатированной при постоянном перемешивании при 0°С, добавляют водный раствор окислителя (например, персульфата аммония) (0.2 моль/л). Растворы органической и водной фаз смешивают сразу без постепенного дозирования реагентов. Соотношение объемов органической и водной фаз составляет 1:1 (V=120 мл). Реакцию полимеризации проводят в течение 3 ч при постоянном интенсивном перемешивании при 0°С. По окончании синтеза реакционную смесь осаждают в трехкратный избыток 1 М HSO. Полученный продукт отфильтровывают, многократно промывают дистиллированной водой до нейтральной реакции фильтрата и сушат под вакуумом над КОН до постоянной массы.
3
2
2
3
3
2
3
2
3
2
2
3
4
3
4
3
4
3
4
3
4
Для синтеза кобальт- и железосодержащего нанокомпозита (магнитные наночастицы/ОУНТ/ПДФАК) (МНЧ/ОУНТ/ПДФАК) соль кобальта (II) (ацетата Со(ООССН)⋅4HO, ацетилацетоната Со(СНСОСН=С(СН)O), карбоната CoCO⋅6HO или нитрата Co(NO)⋅6HO) растворяют в магнитной жидкости на основе FeO/ОУНТ/ПДФАК. Содержание кобальта в магнитной жидкости [Со]=5-30 масс. % относительно массы FeO/ОУНТ/ПДФАК. Концентрация FeO/ОУНТ/ПДФАК в растворе ДМФА составляет 2 масс. %. В исходном нанокомпозите FeO/ОУНТ/ПДФАК содержание углеродных нанотрубок [ОУНТ]=1-3 масс. %, а железа [Fe]=17.9 и 33.5 масс. % (по данным АЭС-ИСП). Прекурсор, состоящий из FeO/ОУНТ/ПДФАК и соли кобальта (II), получают удалением растворителя (ДМФА) при Т=60-85°С. Прекурсор подвергают ИК-излучению с использованием автоматизированной установки ИК-нагрева в атмосфере аргона при Т=700-800°С в течение 2-10 мин.
3
В результате формируется полимер-металл-углеродный нанокомпозит МНЧ/ОУНТ/ПДФАК, представляющий собой диспергированные в полисопряженной полимерной матрице кобальт- и железосодержащие магнитные наночастицы (МНЧ) Co-Fe, γ-Fe, β-Со, FeC с размерами (диаметром) 20<d<65 нм и 100<d<350 нм, закрепленные на углеродных нанотрубках. Нанокомпозит МНЧ/ОУНТ/ПДФАК представляет собой черный порошок, нерастворимый в органических растворителях (N-МП, ДМФА, ДМСО).
Образование нанокомпозита МНЧ/ОУНТ/ПДФАК подтверждено данными просвечивающей и сканирующей электронной микроскопии (ПЭМ и СЭМ) и рентгеноструктурного исследования, представленными на фиг. 1-16, где I - интенсивность, 2θ - угол, I/I° - соотношение интенсивностей падающего и прошедшего излучения, ν - частота излучения.
3
4
На фиг. 1 представлена дифрактограмма FeO/ОУНТ/ПДФАК.
На фиг. 2 представлена дифрактограмма МНЧ/ОУНТ/ПДФАК, полученного при 800°С при [Со]=5 масс. %.
На фиг. 3 представлена дифрактограмма МНЧ/ОУНТ/ПДФАК, полученного при 750°С при [Со]=10 масс. %.
На фиг. 4 представлена дифрактограмма МНЧ/ОУНТ/ПДФАК, полученного при 800°С при [Со]=20 масс. % ([Fe]=17.9 масс. %).
На фиг. 5 представлена дифрактограмма МНЧ/ОУНТ/ПДФАК, полученного при 700°С при [Со]=20 масс. % ([Fe]=33.5 масс. %).
3
4
На фиг. 6 представлено распределение по размерам кристаллитов МНЧ в FeO/ОУНТ/ПДФАК (1) и МНЧ/ОУНТ/ПДФАК (2).
3
4
На фиг. 7 представлено ПЭМ изображение FeO/ОУНТ/ПДФАК.
На фиг. 8 представлено ПЭМ изображение МНЧ/ОУНТ/ПДФАК, полученного при 800°С при [Со]=30 масс. %.
На фиг. 9 представлено ПЭМ изображение МНЧ/ОУНТ/ПДФАК, полученного при 800°С при [Со]=20 масс. % ([Fe]=17.9 масс. %).
На фиг. 10 представлено ПЭМ изображение МНЧ/ОУНТ/ПДФАК, полученного при 750°С при [Со]=10 масс. %.
3
4
На фиг. 11 представлено СЭМ изображение FeO/ОУНТ/ПДФАК.
На фиг. 12 представлено СЭМ изображение МНЧ/ОУНТ/ПДФАК, полученного при 800°С при [Со]=30 масс. %.
На фиг. 13 представлено СЭМ изображение МНЧ/ОУНТ/ПДФАК, полученного при 700°С при [Со]=20 масс. % ([Fe]=33.5 масс. %).
На фиг. 14 представлено СЭМ изображение МНЧ/ОУНТ/ПДФАК, полученного при 800°С при [Со]=20 масс. % ([Fe]=17.9 масс. %).
На фиг. 15 представлено СЭМ изображение МНЧ/ОУНТ/ПДФАК, полученного при 800°С при [Со]=5 масс. %.
На фиг. 16 представлено СЭМ изображение МНЧ/ОУНТ/ПДФАК, полученного при 750°С при [Со]=10 масс. %.
3
4
3
При ИК-нагреве прекурсора, полученного растворением соли Со (II) в магнитной жидкости на основе FeO/ОУНТ/ПДФАК, при [Со]=5-30 масс. % в инертной атмосфере при температуре образца Т=700-800°С происходит восстановление металлов за счет выделяющегося при дегидрировании фениленаминовых звеньев водорода с образованием смеси магнитных наночастиц Co-Fe, γ-Fe, β-Со, FeC. Тогда как по прототипу образуются только частицы Co-Fe. В результате формируются кобальт- и железосодержащие наноматериалы МНЧ/ОУНТ/ПДФАК разного фазового состава.
3
3
4
α
Восстановление металлов с образованием смеси наночастиц Co-Fe, γ-Fe, β-Со, FeC подтверждено методом рентгенофазового анализа. Как видно на фиг. 2-5, фазовый состав нанокомпозитов МНЧ/ОУНТ/ПДФАК зависит от концентрации кобальта. Образование биметаллических наночастиц Co-Fe связано с взаимодействием кобальта с наночастицами FeO. На дифрактограммах всех нанокомпозитов четко идентифицируются пики отражения биметаллических наночастиц Co-Fe в области дифракционных углов рассеяния 2θ=68.94°, 106.62°, соответствующие твердому раствору. Пики отражения наночастиц β-Со с кубической гранецентрированной решеткой идентифицируются в области углов дифракции 2θ=67.94°, 80.52°, а наночастиц γ-Fe - в области 2θ=66.49°, 78.7°. Рентгеноструктурные исследования проводят при комнатной температуре на рентгеновском дифрактометре «Дифрей-401» с фокусировкой по Бреггу-Брентано на CrK-излучении (λ=0.229 нм).
3
4
3
2
2
2
По данным элементного анализа при ИК-нагреве FeO/ОУНТ/ПДФАК в присутствии соли Со (II) (например, Со(CHCO)⋅4HO) за счет дегидрирования фениленаминовых звеньев происходит уменьшение содержания водорода от 2.0 до 0.3 масс. % (соотношение С/Н увеличивается от 14.3 до 59.5). Выделяющийся при этом водород способствует восстановлению металлов. При этом соотношение C/N меняется незначительно (от 9.5 до 12.8), что свидетельствует об отсутствии процессов деструкции полимерного компонента в ходе ИК-нагрева.
По данным ПЭМ и СЭМ наблюдается бимодальный характер распределения наночастиц. Образуется смесь сферических наночастиц с размерами 20<d<65 нм и 100<d<350 нм (фиг. 8-10, 12-16). Тогда как по прототипу образуются частицы с размерами 450<d<1600 нм. При этом фазовый состав нанокомпозитов МНЧ/ОУНТ/ПДФАК зависит от условий синтеза. Образование наночастиц МНЧ с размерами 20<d<65 нм подтверждают данные РСА. Как видно на фиг. 6, в нанокомпозите МНЧ/ОУНТ/ПДФАК кривая распределения по размерам ОКР находится в области 3-66 нм с максимумом при 14-15 нм. По данным АЭС-ИСП содержание Со=9.2-39.0 масс. %, a Fe=13.8-30.7 масс. %. Электронно-микроскопические исследования осуществляют на просвечивающем электронном микроскопе JEM-2100 при ускоряющем напряжении 200 кВ и настольном сканирующем электронном микроскопе Hitachi ТМ 3030 с увеличением до 30000 и расширением 30 нм. Размер наночастиц определяют с помощью программы EsiVision. Содержание металлов в нанокомпозите МНЧ/ОУНТ/ПДФАК количественно определяют методом атомно-эмиссионной спектрометрии с индуктивно-связанной плазмой (АЭС-ИСП) на спектрометре ICPE-9000 фирмы SFUMADZU.
3
4
На фиг. 17 представлена намагниченность FeO/ОУНТ/ПДФАК (1) ([Fe]=17.9 масс. %) и МНЧ/ОУНТ/ПДФАК на его основе, полученного при 800°С при [Со]=30 масс. % (2), как функция приложенного магнитного поля при комнатной температуре.
3
4
На фиг. 18 представлена намагниченность FeO/ОУНТ/ПДФАК (1) ([Fe]=33.5 масс. %) и МНЧ/ОУНТ/ПДФАК, полученного при 700°С при [Со] =20 масс. % (2), как функция приложенного магнитного поля при комнатной температуре.
R
C
n
R
S
3
Исследование магнитных свойств при комнатной температуре показало, что наноматериалы МНЧ/ОУНТ/ПДФАК проявляют гистерезисный характер перемагничивания. Как видно на фиг. 17 и 18, остаточная намагниченность M наноматериалов МНЧ/ОУНТ/ПДФА составляет до 9-12 Гс⋅см/г, коэрцитивная сила H - до 200-317 Э. Константа прямоугольности петли гистерезиса составляет к=M/M = 0.092-0.149, что свидетельствует о значительной доле суперпарамагнитных наночастиц.
S
S
3
3
Намагниченность насыщения заявленного материала растет с увеличением концентрации кобальта и достигает M=80-120 Гс⋅см/г, тогда как по прототипу не превышает M=36-78 Гс⋅см/г.
3
4
S
3
4
3
3
Добавление 5-30 масс. % кобальта в прекурсор на основе FeO/ОУНТ/ПДФАК приводит к значительному увеличению намагниченности насыщения заявленного материала. Например, при добавлении 30 масс. % кобальта намагниченность насыщения материала достигает 80.46 Гс⋅см/г, тогда как M исходного нанокомпозита FeO/ОУНТ/ПДФАК составляет 15.74 Гс⋅см/г, что в 5 раз меньше (фиг. 17).
3
4
S
3
4
3
Как видно на фиг. 18, увеличение содержания наночастиц FeO в исходном нанокомпозите ([Fe]=от 17.9 до 33.5 масс. %) приводит к еще большему увеличению намагниченности насыщения заявленного материала до 112.37 Гс⋅см/г, тогда как M соответствующего FeO/ОУНТ/ПДФАК составляет 31.59 Гс⋅см/г.Для измерения магнитных характеристик систем используют вибрационный магнитометр. Ячейка вибрационного магнитометра представляет собой проточный кварцевый микрореактор, позволяющий исследовать химические превращения в условиях in situ. Проводят измерения удельной намагниченности J в зависимости от величины магнитного поля Н и на их основании определяют магнитные характеристики образцов при комнатной температуре.
Такие нанокомпозитные материалы могут быть использованы в системах магнитной записи информации, как антистатические покрытия и материалы, поглощающие электромагнитное излучение, в медицине, для создания контрастирующих материалов для магниторезонансной томографии.
Термическая стабильность нанокомпозита МНЧ/ОУНТ/ПДФАК исследована методами ТГА и ДСК.
3
4
На фиг. 19 показаны ТГА-термограммы FeO/ОУНТ/ПДФАК (1, 2) и МНЧ/ОУНТ/ПДФАК (3, 4) при нагревании до 1000°С со скоростью 10°С/мин в токе аргона {1, 3) и на воздухе (2, 4).
На фиг. 20 показаны ДСК-термограммы МНЧ/ОУНТ/ПДФАК при нагревании в токе азота до 350°С со скоростью 10°С/мин (7 - первое нагревание, 2 - второе нагревание).
3
4
3
4
2
3
e
Нанокомпозит МНЧ/ОУНТ/ПДФАК характеризуется высокой термостабильностью, значительно превышающей термостабильность исходного нанокомпозита FeO/ОУНТ/ПДФАК (фиг. 19). Потеря массы при низких температурах (~107°С) связана с удалением влаги, что также подтверждается данными ДСК (фиг. 20). После удаления влаги на воздухе масса нанокомпозита не изменяется вплоть до 390-420°С. Процессы термоокислительной деструкции МНЧ/ОУНТ/ПДФАК начинаются при 480-510°С. При 1000°С на воздухе остаток составляет 78-80 масс. %. Тогда как по прототипу масса нанокомпозита не изменяется до 380°С, процессы деструкции на воздухе начинаются при 400°С, и при 1000°С остаток составляет 18 масс. %. В инертной атмосфере при 1000°С остаток МНЧ/ОУНТ/ПДФАК составляет 83-87 масс. %. Тогда как остаток исходного нанокомпозита FeO/ОУНТ/ПДФАК составляет 48-67 масс. %, а по прототипу - 71-80 масс. %. Термический анализ осуществляют на приборе TGA/DSC1 фирмы "Mettler Toledo" в динамическом режиме в интервале 30-1000°С на воздухе и в токе азота. Навеска полимеров - 100 мг, скорость нагревания 10°С/мин, ток азота - 10 мл/мин. В качестве эталона используют прокаленный оксид алюминия. Анализ образцов проводят в тигле AIO. ДСК-анализ проводят на калориметре DSC823 фирмы "Mettler Toledo". Нагрев образцов осуществляют со скоростью 10°С/мин, в атмосфере аргона при его подаче 70 мл/мин. Обработка результатов измерения проводят с помощью сервисной программы STARe, поставляемой в комплекте с прибором.
3
4
3
-5
-3
-2
Электропроводность нанокомпозитов МНЧ/ОУНТ/ПДФАК достигает 0.2-2.5 См/см. Тогда как электропроводность исходного нанокомпозита FeO/ОУНТ/ПДФАК составляет 2.1×10 См/см - 9.4×10 См/см, а по прототипу не более 9.3×10 См/см. Как видно, в проводимость наноматериалов значительный вклад вносит металлический компонент (МНЧ). Электропроводность нанокомпозитов также зависит от концентрации углеродных нанотрубок. Таким образом, рост электропроводности наноматериалов происходит за счет присутствия как наночастиц Co-Fe, γ-Fe, β-Со, FeC, так и ОУНТ. Удельную электропроводность образцов измеряли стандартным четырехточечным методом на приборе Loresta-GP, МСР-Т610 (Япония).
3
S
n
R
S
S
3
3
-2
В выбранных условиях формируется кобальт- и железосодержащий электромагнитный материал МНЧ/ОУНТ/ПДФАК, содержащий смесь сферических наночастиц Co-Fe, γ-Fe, β-Со, FeC с размерами 20<d<65 нм и 100<d<350 нм, закрепленных на углеродных нанотрубках и диспергированных в полимерной матрице ПДФАК. Заявленный материал обладает высокой намагниченностью насыщения до M=80-120 Гс⋅см/г и электропроводностью до 0.2-2.5 См/см. Константа прямоугольности петли гистерезиса составляет к=M/M=0.092-0.149, что свидетельствует о значительной доле суперпарамагнитных наночастиц. По прототипу образуются только частицы Co-Fe с размерами 450<d<1600 нм. Намагниченность насыщения материала по прототипу не превышает M=36-78 Гс⋅см/г, а электропроводность не более 9.3×10 См/см. Нанокомпозитный материал МНЧ/ОУНТ/ПДФАК представляет собой черный порошок, нерастворимый в органических растворителях. Полученные электромагнитные наноматериалы представляются весьма перспективными для современных технологий. Такие мультифункциональные нанокомпозитные материалы могут быть использованы для создания сенсоров, перезаряжаемых батарей, суперконденсаторов, нанодиодов, датчиков и нанозондов, преобразователей энергии, электрохимических источников тока и других электрохимических устройств, а также в системах магнитной записи информации, как антистатические покрытия и материалы, поглощающие электромагнитное излучение, в медицине, для создания контрастирующих материалов для магниторезонансной томографии, электромагнитных экранов.
Новизна предлагаемых методов и подходов определяется тем, что предлагаемый одностадийный метод формирования полимер-металл-углеродного нанокомпозитного материала в условиях ИК-нагрева позволяет расширить ряд магнитных наночастиц в составе наноматериалов, а также не подвергая полимерную матрицу деструкции получать магнитные наночастицы прямо в ходе синтеза нанокомпозита.
3
4
3
4
3
3
4
Новизна предлагаемых методов и подходов к созданию полимер-металл-углеродного электромагнитного наноматериала также определяется тем, что предлагаемый одностадийный метод позволяет получать кобальт- и железосодержащий наноматериал, отличающийся тем, что материал получен из синтезированного авторами нанокомпозитного магнитного материала FeO/ОУНТ/ПДФАК в присутствии соли кобальта (II), при этом в условиях ИК-нагрева кобальт взаимодействует с наночастицами FeO с образованием смеси магнитных наночастиц Co-Fe, γ-Fe, β-Со, FeC разного размера 20<d<65 нм и 100<d<350 нм, закрепленных на углеродных нанотрубках и диспергированных в полимерной матрице. Фазовый состав нанокомпозитов МНЧ/ОУНТ/ПДФАК зависит в основном от концентрации кобальта. Биметаллические наночастицы Co-Fe соответствуют твердому раствору. Причем в способе получения полимер-металл-углеродного нанокомпозитного электромагнитного материала путем ИК-нагрева прекурсор получают растворением соли кобальта Со (II) в магнитной жидкости на основе FeO/ОУНТ/ПДФАК со структурой ядро-оболочка - уникальной системы, сочетающей в себе свойства магнитного материала и жидкости.
Преимущества предложенного материала и способа:
3
1. Предлагаемый одностадийный метод формирования нанокомпозитного материала в условиях ИК-нагрева прекурсора позволяет не подвергая полимерную матрицу деструкции получать полимер-металл-углеродный электромагнитный наноматериал МНЧ/ОУНТ/ПДФАК с суперпарамагнитными свойствами. При этом формирование магнитных наночастиц Co-Fe, γ-Fe, β-Со, FeC происходит прямо в ходе синтеза нанокомпозита.
3
4
3
4
2. В способе получения трехкомпонентного электромагнитного наноматериала путем ИК-нагрева прекурсор получают из магнитной жидкости на основе синтезированного авторами нанокомпозита FeO/ОУНТ/ПДФАК со структурой ядро-оболочка, содержащей соль Со (II), растворением соли кобальта (II) в стабильной суспензии FeO/ОУНТ/ПДФАК в органическом растворителе с последующим удалением растворителя.
3
4
3. В заявленном материале использование магнитной жидкости на основе нанокомпозита FeO/ОУНТ/ПДФАК со структурой ядро-оболочка для растворения соли Со (II) позволяет расширить ряд магнитных наночастиц в составе наноматериалов. Тогда как по прототипу совместное растворение полимера (ПДФА) и солей Со (II) и Fe (III) в органическом растворителе приводит к образованию только наночастиц Co-Fe.
3
4
3
4
3
4
3
n
R
S
S
S
3
3
4. Предлагаемый одностадийный метод формирования полимер-металл-углеродного нанокомпозитного материала в условиях ИК-нагрева прекурсора позволяет получать кобальт- и железосодержащий электромагнитный наноматериал, отличающийся тем, что материал получен из нанокомпозита FeO/ОУНТ/ПДФАК в присутствии соли кобальта (II), растворенной в магнитной жидкости на основе FeO/ОУНТ/ПДФАК со структурой ядро-оболочка, при этом в условиях ИК-нагрева кобальт взаимодействует с наночастицами FeO с образованием смеси сферических наночастиц Co-Fe, γ-Fe, β-Со, FeC разного размера 20<d<65 нм и 100<d<350 нм, закрепленных на углеродных нанотрубках и диспергированных в полимерной матрице ПДФАК. По прототипу образуются только частицы Co-Fe с размерами 450<d<1600 нм. Константа прямоугольное™ петли гистерезиса составляет к=M/M = 0.092-0.149, что свидетельствует о значительной доле суперпарамагнитных наночастиц. Намагниченность насыщения заявленного материала достигает M=80-120 Гс⋅см/г, тогда как по прототипу M не превышает 36-78 Гс⋅см/г. Такие электромагнитные наноматериалы могут быть использованы как материалы, поглощающие электромагнитное излучение, для создания контрастирующих материалов для магниторезонансной томографии и др.
-2
5. Электропроводность наноматериала МНЧ/ОУНТ/ПДФАК составляет 0.2-2.5 См/см, тогда как по прототипу электропроводность не более 9.3×10 См/см. Заявленный материал может быть использован для создания сенсоров, перезаряжаемых батарей, суперконденсаторов, тонкопленочных транзисторов, датчиков, нанозондов, нанодиодов.
6. Нанокомпозит МНЧ/ОУНТ/ПДФАК характеризуется высокой термостабильностью на воздухе до 480-510°С.При 1000°С на воздухе остаток составляет 78-80 масс. %. По прототипу процессы деструкции на воздухе начинаются при 400°С, а остаток при 1000°С составляет 18 масс. %. В инертной атмосфере при 1000°С остаток МНЧ/ОУНТ/ПДФАК составляет 83-87 масс. %, тогда как по прототипу - 71-80 масс. %. Предложенный материал может быть использован в высокотемпературных процессах в качестве защитных покрытий, электрохимических источников тока, наноэлектропроводов, конструкционных материалов.
S
R
n
R
S
С
Примеры получения полимер-металл-углеродного нанокомпозитного электромагнитного материала МНЧ/ОУНТ/ПДФАК. Характеристики полученных по примерам нанокомпозитных материалов: содержание ОУНТ и Со, фазовый состав и размеры наночастиц МНЧ, термостойкость (термостабильность) и электропроводность, а также магнитные характеристики (намагниченность насыщения M, остаточная намагниченность M, константа прямоугольности петли гистерезиса к=M/M, коэрцитивная сила Н) приведены в таблице 1.
Пример 1
3
4
3
4
3
4
4
2
3
2
4
3
4
3
4
4
3
4
3
4
общ.
2
4
3
4
3
4
Получение нанокомпозита FeO/ОУНТ/полидифениламин-2-карбоновой кислоты (FeO/ОУНТ/ПДФАК) проводят следующим образом. Сначала осуществляют синтез наночастиц FeO, закрепленных на поверхности ОУНТ, путем гидролиза смеси солей железа (II) и (III) в мольном соотношении 1:2 в растворе гидроксида аммония в присутствии ОУНТ при 55°С.Для этого 0.43 г FeSO×7HO и 1.175 г FeCl×6HO растворяют в 20 мл дистиллированной воды (содержание [Fe]=20% от общей массы). К полученному раствору добавляют 3 масс. % относительно массы мономера (0.03 г) ОУНТ (d=1.4-1.6 нм, =0.5-1.5 мкм), нагревают до 55°С, затем добавляют 5 мл NHOH. Для закрепления мономера на поверхности нанокомпозита FeO/ОУНТ к полученной водно-щелочной суспензии нанокомпозита FeO/ОУНТ добавляют раствор ДФАК (1.0 г) в смеси хлороформа (60 мл) и NHOH (5 мл) (объемное соотношение 12:1). Процесс ведут при 55°С при постоянном интенсивном перемешивании в течение 0.5 ч. Охлаждение суспензии проводят при комнатной температуре при постоянном интенсивном перемешивании в течение 1 ч. Затем для проведения межфазной окислительной полимеризации in situ ДФАК на поверхности FeO/ОУНТ, к суспензии FeO/ОУНТ/ДФАК, термостатированной при постоянном перемешивании при 0°С, добавляют водный раствор (1.96 г) персульфата аммония (30 мл). Содержание мономера в растворе - 0.1 моль/л. Растворы органической и водной фаз смешивают сразу без постепенного дозирования реагентов. Соотношение объемов органической и водной фаз составляет 1:1 (V=120 мл). Реакцию полимеризации проводят в течение 3 ч при постоянном интенсивном перемешивании при 0°С. По окончании синтеза реакционную смесь осаждают в трехкратный избыток 1 М HSO. Полученный продукт отфильтровывают, многократно промывают дистиллированной водой до нейтральной реакции фильтрата и сушат под вакуумом над KOH до постоянной массы. Выход FeO/ОУНТ/ПДФАК составляет 0.782 г. Содержание железа в полученном FeO/ОУНТ/ПДФАК составляет [Fe]=17.9 масс. % (по данным АЭС-ИСП).
3
4
3
2
2
3
4
3
4
Получение нанокомпозита магнитные наночастицы/ОУНТ/полидифениламин-2-карбоновой кислоты (МНЧ/ОУНТ/ПДФАК) проводят следующим образом. Для приготовления магнитной жидкости в кристаллизационной чашке объемом 100 мл в 15 мл ДМФА помещают 0.2 г FeO/ОУНТ/ПДФАК. В полученной стабильной суспензии растворяют 0.2535 г Со(ООССН)⋅4HO (содержание кобальта [Со]=30 масс. % относительно массы FeO/ОУНТ/ПДФАК). После удаления растворителя (ДМФА) при Т=85°С прекурсор, состоящий из FeO/ОУНТ/ПДФАК и соли ацетата кобальта, подвергают ИК-излучению с использованием автоматизированной установки ИК-нагрева в атмосфере Ar при Т=800°С в течение 2 мин. Выход МНЧ/ОУНТ/ПДФАК составляет 0.109 г (51.39 масс. %).
Пример 2
3
2
2
Способ получения нанокомпозита проводят аналогично примеру 1, но берут 0.169 г Со(ООССН)⋅4HO (содержание кобальта [Со]=20 масс. % относительно массы полимера).
Пример 3
3
4
Способ получения нанокомпозита МНЧ/ОУНТ/ПДФАК проводят аналогично примеру 2, но берут 0.2 г FeO/ОУНТ/ПДФАК с содержанием железа [Fe]=33.5 масс. % (по данным АЭС-ИСП). Прекурсор подвергают ИК-излучению при Т=700°С.
Пример 4
3
2
2
Способ получения нанокомпозита проводят аналогично примеру 1, но берут 0.04225 г Со(ООССН)⋅4HO (содержание кобальта [Со]=5 масс. % относительно массы полимера). Прекурсор подвергают ИК-излучению в течение 5 мин.
Пример 5
3
2
2
3
4
Способ получения нанокомпозита проводят аналогично примеру 1, но берут 0.0845 г Со(ООССН)⋅4HO (содержание кобальта [Со]=10 масс. % относительно массы полимера) и 0.2 г FeO/ОУНТ/ПДФАК с содержанием нанотрубок [ОУНТ]=1 масс. % (0.01 г). Прекурсор подвергают ИК-излучению при Т=750°С в течение 10 мин.
Пример 6
3
2
2
Способ получения нанокомпозита проводят аналогично примеру 1, но берут 0.12675 г Со(ООССН)⋅4HO (содержание кобальта [Со]=15 масс. % относительно массы полимера).
Пример 7
3
4
Способ получения нанокомпозита проводят аналогично примеру 2, но берут 0.2 г FeO/ОУНТ/ПДФАК с содержанием нанотрубок [ОУНТ]=2 масс. % (0.02 г). Прекурсор подвергают ИК-излучению в течение 10 мин.
Пример 8
3
4
Способ получения нанокомпозита проводят аналогично примеру 5, но берут 0.2 г FeO/ОУНТ/ПДФАК с содержанием нанотрубок [ОУНТ]=3 масс. % (0.03 г). Прекурсор подвергают ИК-излучению при Т=800°С.
Пример 9
Способ получения нанокомпозита проводят аналогично примеру 6, но прекурсор подвергают ИК-излучению при Т=700°С в течение 8 мин.
Пример 10
3
2
2
Способ получения нанокомпозита проводят аналогично примеру 1, но берут 0.0845 г Со(ООССН)⋅4HO (содержание кобальта [Со]=10 масс. % относительно массы полимера).
Пример 11
3
2
2
Способ получения нанокомпозита проводят аналогично примеру 3, но берут 0.2535 г Со(ООССН)⋅4HO (содержание кобальта [Со]=30 масс. % относительно массы полимера). Прекурсор подвергают ИК-излучению при T=800°С.
Пример 12
3
2
2
Способ получения нанокомпозита проводят аналогично примеру 11, но берут 0.0845 г Со(ООССН)⋅4HO (содержание кобальта [Со]=10 масс. % относительно массы полимера). Прекурсор подвергают ИК-излучению при Т=750°С.
Пример 13
3
2
Способ получения нанокомпозита проводят аналогично примеру 1, но берут 0.0845 г CoCO⋅6HO (содержание кобальта [Со]=10 масс. % относительно массы полимера).
Пример 14
3
2
2
Способ получения нанокомпозита проводят аналогично примеру 1, но берут 0.1042 г Co(N0)⋅6HO (содержание кобальта [Со]=10 масс. % относительно массы полимера).
Пример 15
3
3
2
Способ получения нанокомпозита проводят аналогично примеру 1, но берут 0.0872 г Со(СНСОСН=С(СН)O) (содержание кобальта [Со]=10 масс. % относительно массы полимера).
Выбор растворителя из ДМФА, ДМСО или N-метилпирролидона практически не сказывается на свойствах полученного магнитного материала.